(57)【要約】      （修正有）【課題】芳香族ポリカーボネート樹脂とともに含有されてなるとき、成形加工での白濁の発生が抑制され、透明性に優れる樹脂組成物を得ることのできるメタクリル樹脂の提供。【解決手段】メタクリル酸メチル５０〜９５重量部と、式（Ｉ）で示される（メタ）アクリル酸エステル４．８〜３５重量部と、2015183158.tif 000010（ＲはＨ又はメチル基；Ｘはシクロアルキル基で置換されたアルキル基等）式（ＩＩ）で示される（メタ）アクリル酸エステル０．１〜１０重量部と2015183158.tif 000011（Ｙはナフチル基等）これら以外のアクリル酸アルキル０．１〜５重量部と、を含む単量体を重合してなる共重合体。【選択図】なし【特許請求の範囲】
【請求項１】
メタクリル酸メチル５０〜９５重量部と、下式（Ｉ）
【化１】
2015183158.tif 000008
（式中、Ｒは水素原子またはメチル基を表し、Ｘはシクロアルキル基で置換されたアルキル基、シクロアルキル基、アルキル基で置換されたシクロアルキル基、フェニル基で置換されたアルキル基、フェニル基、アルキル基で置換されたフェニル基、ジシクロペンタニル基、ジシクロペンテニル基を表す。）
で示される（メタ）アクリル酸エステル４．８〜３５重量部と、下式（ＩＩ）
【化２】
2015183158.tif 000009
（式中、Ｒは水素原子またはメチル基を表し、Ｙはナフチル基、ナフチル基で置換されたアルキル基またはアルキル基で置換されたナフチル基を表す。）
で示される（メタ）アクリル酸エステル０．１〜１０重量部、およびこれら以外のアクリル酸アルキル０．１〜５重量部を含む単量体成分が重合してなる共重合体を含有するメタクリル樹脂。
【請求項２】
前記メタクリル樹脂６０重量部に対し、ポリスチレン換算重量平均分子量が３１０００である芳香族ポリカーボネートを４０重量部混合せしめた樹脂組成物を２６０℃で溶融成形して得た厚さ２ｍｍの成形体の全光線透過率が９０％以上である請求項１に記載のメタクリル樹脂。
【請求項３】
前記式（Ｉ）で示される（メタ）アクリル酸エステルが、アクリル酸シクロヘキシル、メタクリル酸シクロヘキシル、アクリル酸フェニルおよびメタクリル酸フェニルからなる群より選ばれる少なくとも１種である請求項１または２に記載のメタクリル樹脂。
【請求項４】
前記式（ＩＩ）で示される（メタ）アクリル酸エステルが、アクリル酸２−ナフチルおよびメタクリル酸２−ナフチルからなる群より選ばれる少なくとも１種である請求項１〜３のいずれかに記載のメタクリル樹脂。
【請求項５】
請求項１〜４のいずれかに記載のメタクリル樹脂と、芳香族ポリカーボネート樹脂とを含有する樹脂組成物。
【請求項６】
芳香族ポリカーボネート樹脂の重量平均分子量が、ポリスチレン換算分子量で２００００〜６００００であり、
メタクリル樹脂と芳香族ポリカーボネート樹脂の含有割合が、メタクリル樹脂と芳香族ポリカーボネート樹脂の合計１００重量部に対して、メタクリル樹脂が２０〜９５重量部、芳香族ポリカーボネート樹脂が５〜８０重量部である請求項５に記載の樹脂組成物。
【請求項７】
請求項５または６に記載の樹脂組成物を成形加工してなる成形体。
【発明の詳細な説明】
【技術分野】
【０００１】
本発明は、メタクリル樹脂に関する。また、本発明は、このメタクリル樹脂とポリカーボネート樹脂とを含有する樹脂組成物に関する。さらに、本発明は、この樹脂組成物を成形加工してなる成形体に関する。
【背景技術】
【０００２】
芳香族ポリカーボネート樹脂は、一般的に、優れた高温安定性、寸法安定性、耐衝撃性、剛性、透明性などを有する。しかし、耐スクラッチ性および長期ＵＶ耐性が不十分で、応力複屈折の発生という欠点も有している。一方、メタクリル樹脂は、優れた透明性、表面硬度、ＵＶ耐性、耐候性、化学耐性などを有することが知られている。しかし、寸法安定性、耐衝撃性、低温耐性などが不十分である。
【０００３】
したがって、芳香族ポリカーボネート樹脂とメタクリル樹脂とを含有する樹脂組成物は、それぞれの成分が個々に有する欠点を補い、各種用途に使用可能な物質をもたらすことが期待される。しかし、芳香族ポリカーボネート樹脂とメタクリル樹脂とを含有する樹脂組成物は不透明であり、透明性が要求される用途には使用できないという問題がある。そこで、芳香族ポリカーボネート樹脂とメタクリル樹脂と含有する透明な樹脂組成物を得るために、メタクリル樹脂として、特定の単量体成分を含むメタクリル樹脂を用いる方法が提案されている。
【０００４】
例えば、特許文献１では、芳香族ポリカーボネート樹脂と、メタクリル酸メチル単量体単位５〜９５重量％、エステル基に炭素環状基を有するメタクリル酸エステル単量体単位５〜９５重量％およびα，β−不飽和単量体単位０〜４０重量％を重合して得られるメタクリル樹脂とを含有する樹脂組成物が記載されている。
【０００５】
しかしながら、芳香族ポリカーボネート樹脂とメタクリル樹脂とを含有する樹脂組成物は、通常、ある温度以上に加熱すると白濁する性質（ＬＣＳＴ挙動ということがある）を有する。特許文献１に記載されている樹脂組成物は、この白濁する温度（すなわち曇点）が、射出成形法、プレス成形法および溶融押出成形法などの樹脂組成物を成形加工するための成形方法において通常設定される温度範囲を下回ることがある。そのため、前記成形方法において当該樹脂組成物を成形加工すると、得られる成形体が白濁し不透明となることがある。
【０００６】
そこで、より高い成形加工性、すなわちより高い曇点を得られる樹脂組成物として、メタクリル樹脂の単量体成分の種類および含率を最適化する方法が知られており、例えば、特許文献２には、メタクリル酸メチルとメタクリル酸２−ナフチルとの共重合体が、より高い温度での成形においても透明外観を与えることが記載されている。
【先行技術文献】
【特許文献】
【０００７】
【特許文献１】特開平１−１７４９号公報
【特許文献２】特表２００９−５３８３７８号公報
【発明の概要】
【発明が解決しようとする課題】
【０００８】
しかしながら、特許文献２に記載されている樹脂組成物は、メタクリル酸２−ナフチルをメタクリル樹脂の単量体成分として使用することにより高い曇点を得られるものの、成形加工してなる成形体が黄色味を呈することがあり、透明性に改善の余地がある。
【０００９】
本発明の課題は、芳香族ポリカーボネート樹脂とともに含有されてなるとき、成形加工での白濁の発生が抑制され、得られる成形体での黄色味の呈色が抑制され、透明性に優れる樹脂組成物を得ることのできるメタクリル樹脂を提供することである。また、本発明の別の課題は、このメタクリル樹脂と芳香族ポリカーボネート樹脂とを含有する樹脂組成物を提供することである。また、本発明の別の課題は、この樹脂組成物を成形加工してなる成形体を提供することである。
【課題を解決するための手段】
【００１０】
本発明者らは、上記課題を解決するべく鋭意検討を行った結果、以下の構成からなる解決手段を見出し、本発明を完成するに至った。
＜１＞メタクリル酸メチル５０〜９５重量部と、下式（Ｉ）
【化１】
2015183158.tif 000002
（式中、Ｒは水素原子またはメチル基を表し、Ｘはシクロアルキル基で置換されたアルキル基、シクロアルキル基、アルキルシクロアルキル基、フェニル基で置換されたアルキル基、フェニル基、アルキル基で置換されたフェニル基、ジシクロペンタニル基、ジシクロペンテニル基を表す。）
で示される（メタ）アクリル酸エステル４．８〜３５重量部と、下式（ＩＩ）
【化２】
2015183158.tif 000003
（式中、Ｒは水素原子またはメチル基を表し、Ｙはナフチル基、ナフチル基で置換されたアルキル基またはアルキル基で置換されたナフチル基を表す。）
で示される（メタ）アクリル酸エステル０．１〜１０重量部、およびこれら以外のアクリル酸アルキル０．１〜５重量部を含む単量体成分が重合してなる共重合体を含有するメタクリル樹脂。
＜２＞前記メタクリル樹脂６０重量部に対し、ポリスチレン換算重量平均分子量が３１０００である芳香族ポリカーボネートを４０重量部混合せしめた樹脂組成物を２６０℃で溶融成形して得た厚さ２ｍｍの成形体の全光線透過率が９０％以上である前記＜１＞に記載のメタクリル樹脂。
＜３＞前記式（Ｉ）で示される（メタ）アクリル酸エステルが、アクリル酸シクロヘキシル、メタクリル酸シクロヘキシル、アクリル酸フェニルおよびメタクリル酸フェニルからなる群より選ばれる少なくとも１種である前記＜１＞または＜２＞に記載のメタクリル樹脂。
＜４＞前記式（ＩＩ）で示される（メタ）アクリル酸エステルが、アクリル酸２−ナフチルおよびメタクリル酸２−ナフチルからなる群より選ばれる少なくとも１種である前記＜１＞〜＜３＞のいずれかに記載のメタクリル樹脂。
＜５＞前記＜１＞〜＜４＞のいずれかに記載のメタクリル樹脂と、芳香族ポリカーボネート樹脂とを含有する樹脂組成物。
＜６＞芳香族ポリカーボネート樹脂の重量平均分子量が、ポリスチレン換算分子量で２００００〜６００００であり、
メタクリル樹脂と芳香族ポリカーボネート樹脂の含有割合が、メタクリル樹脂と芳香族ポリカーボネート樹脂の合計１００重量部に対して、メタクリル樹脂が２０〜９５重量部、芳香族ポリカーボネート樹脂が５〜８０重量部である前記＜５＞に記載の樹脂組成物。
＜７＞前記＜５＞または＜６＞に記載の樹脂組成物を成形加工してなる成形体。
【発明の効果】
【００１１】
本発明によれば、芳香族ポリカーボネート樹脂とともに含有されてなるとき、成形加工での白濁の発生が抑制され、得られる成形体での黄色味の発生が抑制され、透明性に優れる樹脂組成物を得ることのできるメタクリル樹脂が得られる。また、本発明によれば、このメタクリル樹脂と芳香族ポリカーボネート樹脂とを含有する樹脂組成物が得られる。また、本発明によれば、このメタクリル樹脂または樹脂組成物を成形加工してなる成形体が得られる。本発明のメタクリル樹脂を芳香族ポリカーボネート樹脂とともに含有させることで、成形加工での白濁の発生が抑制され、得られる成形体での黄色味の呈色が抑制され、透明性に優れる樹脂組成物が得られる。さらに、この樹脂組成物を成形加工することで、黄色味の呈色が抑制され、透明性に優れる成形体が得られる。
【発明を実施するための形態】
【００１２】
本発明のメタクリル樹脂は、特定の単量体を含む単量体成分が重合してなる共重合体を含有する。
【００１３】
＜メタクリル樹脂＞
本発明のメタクリル樹脂は、メタクリル酸メチル５０〜９５重量部と、下式（Ｉ）
【化３】
2015183158.tif 000004
（式中、Ｒは水素原子またはメチル基を表し、Ｘはシクロアルキル基で置換されたアルキル基、シクロアルキル基、アルキル基で置換されたシクロアルキル基、フェニル基で置換されたアルキル基、フェニル基、アルキル基で置換されたフェニル基、ジシクロペンタニル基、ジシクロペンテニル基を表す。）
で示される（メタ）アクリル酸エステル４．８〜３５重量部と、下式（ＩＩ）
【化４】
2015183158.tif 000005
（式中、Ｒは水素原子またはメチル基を表し、Ｙはナフチル基、ナフチル基で置換されたアルキル基またはアルキル基で置換されたナフチル基を表す。）
で示される（メタ）アクリル酸エステル０．１〜１０重量部、およびこれら以外のアクリル酸アルキル０．１〜５重量部を含む単量体成分が重合してなる共重合体を含有する。
【００１４】
なお、本明細書において、用語「（メタ）アクリル」は、「アクリル」または「メタクリル」を意味する。
【００１５】
メタクリル酸メチルは、市販品をそのまま使用してもよいし、従来公知の方法に従って別途に合成したものを使用してもよい。
【００１６】
メタクリル酸メチルは、メタクリル樹脂の透明性および耐候性が良好となる点から、メタクリル樹脂を構成する単量体成分の合計１００重量部に対して、５０〜９５重量部の割合で含まれ、好ましくは６５〜８５重量部の割合で含まれる。
【００１７】
上式（Ｉ）において、Ｒは、水素原子またはメチル基を表し、好ましくはメチル基である。
【００１８】
上式（Ｉ）で示される（メタ）アクリル酸エステルは、少なくとも１つの脂環式炭化水素基または芳香族炭化水素基を有するものであり、市販品をそのまま使用してもよいし、従来公知の方法に従って別途に合成したものを使用してもよい。
【００１９】
式（Ｉ）において、Ｘは「シクロアルキル基で置換されたアルキル基」、「シクロアルキル基」、「アルキル基で置換されたシクロアルキル基」、「フェニル基で置換されたアルキル基」、「フェニル基」、「アルキル基で置換されたフェニル基」、「ジシクロペンタニル基」または「ジシクロペンテニル基」を表す。
【００２０】
Ｘで示される「シクロアルキル基で置換されたアルキル基」の「アルキル基」としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられ、その置換基である「シクロアルキル基」としては、炭素数５〜１２のシクロアルキル基が好ましく、例えば、シクロペンチル基、シクロヘキシル基、シクロブチル基、シクロオクチル基、シクロドデシル基などが挙げられる。なお置換基である「シクロアルキル基」の数およびアルキル基における置換位置に特に制限はない。Ｘで示される「シクロアルキル基で置換されたアルキル基」としては、例えば、少なくとも１つの水素原子（Ｈ）が上記の炭素数５〜１２のシクロアルキル基で置換されたメチル基、エチル基、ｎ−プロピル基、イソプロピル基、ｎ−ブチル基、イソブチル基、ｔｅｒｔ−ブチル基などが挙げられる。
【００２１】
Ｘで示される「シクロアルキル基」としては、炭素数５〜１２のシクロアルキル基が好ましく、例えば、シクロペンチル基、シクロヘキシル基、シクロブチル基、シクロオクチル基、シクロドデシル基などが挙げられる。また、必要に応じて、水酸基、アミノ基、スルホン基などの置換基でさらに置換されていてもよい。
【００２２】
Ｘで示される「アルキル基で置換されたシクロアルキル基」の「シクロアルキル基」としては、炭素数５〜１２のシクロアルキル基が好ましく、例えば、シクロペンチル基、シクロヘキシル基、シクロブチル基、シクロオクチル基、シクロドデシル基などが挙げられ、その置換基である「アルキル基」としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられる。なお置換基である「アルキル基」の数およびシクロアルキル基における置換位置に特に制限はない。Ｘで示される「アルキル基で置換されたシクロアルキル基」としては、例えば、少なくとも１つの水素原子（Ｈ）が上記の炭素数１〜４のアルキル基で置換されたシクロペンチル基、シクロヘキシル基、シクロブチル基、シクロオクチル基、シクロドデシル基などが挙げられる。
【００２３】
Ｘで示される「フェニル基で置換されたアルキル基」の「アルキル基」としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられる。なお、置換基である「フェニル基」の数およびアルキル基における置換位置に特に制限はない。Ｘで示される「フェニル基で置換されたアルキル基」としては、例えば、少なくとも１つの水素原子（Ｈ）がフェニル基で置換されたメチル基、エチル基、ｎ−プロピル基、イソプロピル基、ｎ−ブチル基、イソブチル基、ｔｅｒｔ−ブチル基などが挙げられる（例えば、ベンジル基、フェネチル基等）。
【００２４】
Ｘで示される「フェニル基」に特に制限はなく、水酸基、アミノ基、スルホン基などの置換基でさらに置換されていてもよい。
【００２５】
Ｘで示される「アルキル基で置換されたフェニル基」のフェニル基の置換基である「アルキル基」としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられる。なお、置換基である「アルキル基」の数およびフェニル基における置換位置に特に制限はない。Ｘで示される「アルキル基で置換されたフェニル基」としては、例えば、ｏ−トリル基、ｍ−トリル基、ｐ−トリル基などが挙げられる。
【００２６】
また、Ｘで示される「ジシクロペンタニル基」および「ジシクロペンテニル基」は、それぞれ、アルキル基、水酸基、アミノ基、スルホン基などの置換基でさらに置換されていてもよい。上記のアルキル基としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられる。
【００２７】
Ｘは、好ましくはシクロアルキル基（好ましくはシクロヘキシル基）、ベンジル基、フェニル基であり、より好ましくはシクロヘキシル基およびフェニル基であり、特に好ましくはフェニル基である。
【００２８】
本発明において、式（Ｉ）で示される（メタ）アクリル酸エステルとしては、好ましくは、メタクリル酸シクロヘキシル、メタクリル酸ベンジル、メタクリル酸フェニル、であり、より好ましくは、メタクリル酸シクロヘキシルおよびメタクリル酸フェニルであり、特に好ましくはメタクリル酸フェニルである。
【００２９】
なお、式（Ｉ）で示される（メタ）アクリル酸エステルは、単独で使用してもよく、２種以上を併用してもよい。
【００３０】
式（Ｉ）で示される（メタ）アクリル酸エステルは、メタクリル樹脂を構成する単量体成分の合計１００重量％に対して、４．８〜３５重量部の割合で含まれる。式（Ｉ）で示される（メタ）アクリル酸エステルの含有量が４．８重量部未満の場合、メタクリル樹脂の芳香族ポリカーボネート樹脂に対する相溶性が低下し、樹脂組成物およびその成形体の透明性が低下したり、また、樹脂組成物およびその成形体の耐候性が低下したりする。式（Ｉ）で示される（メタ）アクリル酸エステルは、メタクリル樹脂を構成する単量体成分の合計１００重量部に対して、好ましくは１０〜３０重量部の割合で含まれ、より好ましくは１５〜３０重量部の割合で含まれる。
【００３１】
上式（ＩＩ）において、Ｒは、水素原子またはメチル基を表し、好ましくはメチル基である。
【００３２】
上式（ＩＩ）で示される（メタ）アクリル酸エステルは、少なくとも１つの多環芳香族炭化水素基を有するものであり、市販品をそのまま使用してもよいし、従来公知の方法に従って別途に合成したものを使用してもよい。
【００３３】
式（ＩＩ）において、Ｙは「ナフチル基」、「ナフチル基で置換されたアルキル基」または「アルキル基で置換されたナフチル基」を表す。
【００３４】
Ｙで示される「ナフチル基」に特に制限はなく、１−ナフチル基、２−ナフチル基などが挙げられる。また、「ナフチル基」は水酸基、アミノ基、スルホン基などの置換基でさらに置換されていてもよい。
【００３５】
Ｙで示される「ナフチル基で置換されたアルキル基」の「アルキル基」としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられる。なお、置換基である「ナフチル基」の数およびアルキル基における置換位置に特に制限はない。Ｙで示される「ナフチル基で置換されたアルキル基」としては、例えば、少なくとも１つの水素原子（Ｈ）がナフチル基で置換されたメチル基、エチル基、ｎ−プロピル基、イソプロピル基、ｎ−ブチル基、イソブチル基、ｔｅｒｔ−ブチル基などが挙げられる（例えば、１−ナフチルメチル基、２−ナフチルメチル基、１−ナフチルメチル基、２−ナフチルエチル基等）。
【００３６】
Ｙで示される「アルキル基で置換されたナフチル基」のナフチル基の置換基である「アルキル基」としては、炭素数１〜４のアルキル基が好ましく、例えば、メチル基、エチル基、ｎ−プロピル基、イソプロピル基、ｎ−ブチル基、イソブチル基、ｔｅｒｔ−ブチル基などが挙げられる。なお、置換基である「アルキル基」の数およびナフチル基における置換位置に特に制限はない。Ｙで示される「アルキル基で置換されたナフチル基」としては、例えば、メチルナフチル基、エチルナフチル基などが挙げられる。
【００３７】
Ｙは、好ましくは１−ナフチル基もしくは２−ナフチル基であり、より好ましくは２−ナフチル基である。
【００３８】
本発明において、式（ＩＩ）で示される（メタ）アクリル酸エステルとしては、好ましくは、アクリル酸１−ナフチル、アクリル酸２−ナフチル、メタクリル酸１−ナフチル、メタクリル酸２−ナフチルであり、より好ましくは、メタクリル酸１−ナフチルおよびメタクリル酸２−ナフチルであり、特に好ましくはメタクリル酸２−ナフチルである。
【００３９】
なお、式（ＩＩ）で示される（メタ）アクリル酸エステルは、単独で使用してもよく、２種以上を併用してもよい。
【００４０】
式（ＩＩ）で示される（メタ）アクリル酸エステルは、メタクリル樹脂を構成する単量体成分の合計１００重量％に対して、０．１〜１０重量部の割合で含まれる。式（ＩＩ）で示される（メタ）アクリル酸エステルの含有量が１０重量部を超える場合、メタクリル樹脂、およびメタクリル樹脂と芳香族ポリカーボネート樹脂とを含有する樹脂組成物の光学特性が低下し、黄色味を強く呈することに加え、樹脂組成物およびその成形体の耐候性が低下する。式（ＩＩ）で示される（メタ）アクリル酸エステルは、メタクリル樹脂を構成する単量体成分の合計１００重量部に対して、好ましくは１〜８重量部の割合で含まれる。
【００４１】
メタクリル酸メチル、式（Ｉ）で示される（メタ）アクリル酸エステルおよび式（ＩＩ）で示される（メタ）アクリル酸エステル以外のアクリル酸アルキルは、市販品をそのまま使用してもよいし、従来公知の方法に従って別途に合成したものを使用してもよい。
【００４２】
アクリル酸アルキルとしては、メタクリル酸メチルおよび／または式（Ｉ）で示される（メタ）アクリル酸エステルおよび／または式（ＩＩ）で示される（メタ）アクリル酸エステルと共重合可能なものであれば特に制限はないが、そのアルキル部位として、例えば、炭素数２〜１２の直鎖状もしくは分岐状または環状のアルキル基を有するアクリル酸アルキル、例えば、アクリル酸メチル、アクリル酸エチル、アクリル酸ｎ−プロピル、アクリル酸イソプロピル、アクリル酸ブチル（アクリル酸ｎ−ブチル、アクリル酸イソブチル、アクリル酸ｔｅｒｔ−ブチル、アクリル酸ｓｅｃ−ブチル）、アクリル酸２−エチルヘキシルなどが挙げられる。これらの中でも、炭素数１〜４のアルキル基を有するアクリル酸アルキルが好ましく、アクリル酸メチル、アクリル酸エチル、アクリル酸ブチルがより好ましい。
【００４３】
なお、アクリル酸アルキルは、単独で使用してもよく、２種以上を併用してもよい。
【００４４】
アクリル酸アルキルは、メタクリル樹脂を構成する単量体成分の合計１００重量部に対して、０．１〜５重量部の割合で含まれる。アクリル酸アルキルは、メタクリル樹脂を構成する単量体成分の合計１００重量部に対して、好ましくは０．１〜３重量部の割合で含まれる。
【００４５】
また、メタクリル樹脂を構成する単量体成分として、本発明の効果を損なわない限りにおいて、上記のメタクリル酸メチル、式（Ｉ）で示される（メタ）アクリル酸エステル、式（ＩＩ）で示される（メタ）アクリル酸エステル、およびアクリル酸アルキル以外の単量体成分が含まれていてもよい。
【００４６】
本発明のメタクリル樹脂は、黄色味の呈色を抑制し、透明性に向上する点から、メタクリル樹脂６０重量部に対し、ポリスチレン換算重量平均分子量が３１０００である芳香族ポリカーボネートを４０重量部混合せしめた樹脂組成物を２６０℃で溶融成形して得た厚さ２ｍｍの成形体の全光線透過率が９０％以上となるものであることが好ましい。
【００４７】
単量体成分を重合する際の重合方法については、特に制限はなく、例えば、塊状重合、溶液重合、懸濁重合、乳化重合などの公知の重合法を採用することができる。重合には通常ラジカル重合開始剤が用いられ、好ましくはラジカル重合開始剤及び連鎖移動剤が用いられる。
【００４８】
重合開始剤としては、例えば、アゾビスイソブチロニトリル等のアゾ化合物、ラウロイルパーオキサイド、１，１−ジ（ｔ−ブチルパーオキシ）シクロヘキサンの如き有機過酸化物等のラジカル重合開始剤が好ましく用いられる。なお、重合開始剤は、単独で用いてもよく、２種以上を併用してもよい。重合開始剤の量は、単量体の種類やその割合等に応じて、適宜決定すればよい。
【００４９】
連鎖移動剤としては、例えばｎ−ブチルメルカプタン、ｎ−オクチルメルカプタン、ｎ−ドデシルメルカプタン、２−エチルヘキシルチオグリコレート等のメルカプタン類等が好ましく用いられる。なお、連鎖移動剤は、単独で用いてもよく、２種以上を併用してもよい。連鎖移動剤の量は、単量体の種類やその割合等に応じて、適宜決定すればよい。
【００５０】
前記単量体成分を重合する際の重合温度、重合時間などは、単量体の種類、単量体の割合などに応じて適宜設定すればよく、特に限定されない。
【００５１】
メタクリル樹脂は、重量平均分子量が好ましくは６００００〜３０００００であることが好ましく、より好ましくは８００００〜２０００００である。メタクリル樹脂がこのような範囲の重量平均分子量を有すると、流動性に優れるものとなり、樹脂組成物を製造する際に溶融混練しやすく加工性が向上する。また、得られる樹脂組成物および成形体の透明性および機械的強度も向上する。
【００５２】
また、メタクリル樹脂は、３．８ｋｇ荷重で測定した２３０℃におけるメルトマスフローレート（ＭＦＲ）が、好ましくは０．１〜５０ｇ／１０分であり、より好ましくは０．２〜３０ｇ／１０分である。メタクリル樹脂がこのような範囲のＭＦＲを有すると、流動性に優れるものとなり、樹脂組成物を製造する際に溶融混練しやすくなる。また、得られる樹脂組成物およびその成形体の機械的強度が向上する。
【００５３】
メタクリル樹脂には、前記単量体成分を重合して得られる共重合体の他に、離型剤、紫外線吸収剤、染料、顔料、重合抑制剤、酸化防止剤、難燃化剤、補強材等の添加剤を本発明の効果を損なわない範囲で含有させてもよいが、メタクリル樹脂の総量１００重量部に対する前記共重合体の含有量は、９５〜９９．９９５重量部が好ましい。
【００５４】
＜芳香族ポリカーボネート樹脂＞
本発明に用いられる芳香族ポリカーボネート樹脂は、ゲル浸透クロマトグラフィ法にて測定したポリスチレン換算重量平均分子量（以下、単に「ポリスチレン換算重量平均分子量」と呼ぶことがある）が、好ましくは２００００〜６００００である。芳香族ポリカーボネート樹脂のポリスチレン換算重量平均分子量が２００００未満の場合、樹脂組成物を成形して得られる成形体の耐衝撃性および耐熱性が低下することがある。一方、ポリカーボネート系樹脂のポリスチレン換算重量平均分子量が６００００を超える場合、メタクリル樹脂に対する相溶性が低下する。ポリカーボネート樹脂は、より好ましくは２００００〜４００００のポリスチレン換算重量平均分子量を有する。
【００５５】
芳香族ポリカーボネート樹脂としては、例えば、二価フェノールとカルボニル化剤とを界面重縮合法や溶融エステル交換法などで反応させることにより得られるもの；カーボネートプレポリマーを固相エステル交換法などで重合させることにより得られるもの；環状カーボネート化合物を開環重合法で重合させることにより得られるものなどが挙げられる。
【００５６】
二価フェノールとしては、例えば、ハイドロキノン、レゾルシノール、４，４'−ジヒドロキシジフェニル、ビス（４−ヒドロキシフェニル）メタン、ビス｛（４−ヒドロキシ−３，５−ジメチル）フェニル｝メタン、１，１−ビス（４−ヒドロキシフェニル）エタン、１，１−ビス（４−ヒドロキシフェニル）−１−フェニルエタン、２，２−ビス（４−ヒドロキシフェニル）プロパン（通称ビスフェノールＡ）、２，２−ビス｛（４−ヒドロキシ−３−メチル）フェニル｝プロパン、２，２−ビス｛（４−ヒドロキシ−３，５−ジメチル）フェニル｝プロパン、２，２−ビス｛（４−ヒドロキシ−３，５−ジブロモ）フェニル｝プロパン、２，２−ビス｛（３−イソプロピル−４−ヒドロキシ）フェニル｝プロパン、２，２−ビス｛（４−ヒドロキシ−３−フェニル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，４−ビス（４−ヒドロキシフェニル）−２−メチルブタン、２，２−ビス（４−ヒドロキシフェニル）ペンタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−４−イソプロピルシクロヘキサン、１，１−ビス（４−ヒドロキシフェニル）−３，３，５−トリメチルシクロヘキサン、９，９−ビス（４−ヒドロキシフェニル）フルオレン、９，９−ビス｛（４−ヒドロキシ−３−メチル）フェニル｝フルオレン、α，α’−ビス（４−ヒドロキシフェニル）−ｏ−ジイソプロピルベンゼン、α，α’−ビス（４−ヒドロキシフェニル）−ｍ−ジイソプロピルベンゼン、α，α’−ビス（４−ヒドロキシフェニル）−ｐ−ジイソプロピルベンゼン、１，３−ビス（４−ヒドロキシフェニル）−５，７−ジメチルアダマンタン、４，４'−ジヒドロキシジフェニルスルホン、４，４'−ジヒドロキシジフェニルスルホキシド、４，４'−ジヒドロキシジフェニルスルフィド、４，４'−ジヒドロキシジフェニルケトン、４，４'−ジヒドロキシジフェニルエーテル、４，４'−ジヒドロキシジフェニルエステルなどが挙げられる。これらは単独で用いてもよく、２種以上を併用してもよい。
【００５７】
これらの二価フェノールの中でも、ビスフェノールＡ、２，２−ビス｛（４−ヒドロキシ−３−メチル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，２−ビス（４−ヒドロキシフェニル）−４−メチルペンタン、１，１−ビス（４−ヒドロキシフェニル）−３，３，５−トリメチルシクロヘキサンおよびα，α’−ビス（４−ヒドロキシフェニル）−ｍ−ジイソプロピルベンゼンが好ましい。特に、ビスフェノールＡの単独使用や、ビスフェノールＡと、１，１−ビス（４−ヒドロキシフェニル）−３，３，５−トリメチルシクロヘキサン、２，２−ビス｛（４−ヒドロキシ−３−メチル）フェニル｝プロパンおよびα，α’−ビス（４−ヒドロキシフェニル）−ｍ−ジイソプロピルベンゼンからなる群より選択される少なくとも１種との併用が好ましい。
【００５８】
カルボニル化剤としては、例えばカルボニルハライド（ホスゲンなど）、カーボネートエステル（ジフェニルカーボネートなど）、ハロホルメート（二価フェノールのジハロホルメートなど）などが挙げられる。これらは単独で用いてもよく、２種以上を併用してもよい。
【００５９】
芳香族ポリカーボネート樹脂は、１．２ｋｇ荷重で測定した３００℃におけるメルトボリュームレート（ＭＶＲ）が、好ましくは２〜１００ｃｍ３／１０分であり、より好ましくは１０〜８５ｃｍ３／１０分である。芳香族ポリカーボネート樹脂がこのような範囲のＭＶＲを有すると、流動性に優れるものとなり、樹脂組成物を製造する際に溶融混練しやすくなる。また、得られる樹脂組成物およびその成形体の機械的強度が向上する。
【００６０】
芳香族ポリカーボネート樹脂には、離型剤、紫外線吸収剤、染料、顔料、重合抑制剤、酸化防止剤、難燃化剤、補強材等の添加剤を本発明の効果を損なわない範囲で含有させてもよい。
【００６１】
＜樹脂組成物＞
本発明の樹脂組成物は、メタクリル樹脂と芳香族ポリカーボネート樹脂とを含有する。樹脂組成物において、メタクリル樹脂と芳香族ポリカーボネート樹脂の含有割合は、メタクリル樹脂と芳香族ポリカーボネート樹脂の合計１００重量部に対して、メタクリル樹脂が２０〜９５重量部、芳香族ポリカーボネート樹脂が５〜８０重量部であることが好ましい。芳香族ポリカーボネート樹脂の含有量が５重量部未満の場合、樹脂組成物を成形して得られる成形体の機械的強度が不十分となることがある。本発明のメタクリル樹脂を使用することで、芳香族ポリカーボネート樹脂を多量に含有する樹脂組成物においてもなお、透明性を維持することができる。
メタクリル樹脂は、より好ましくは５０〜８０重量部の割合で含有され、芳香族ポリカーボネート樹脂は、より好ましくは２０〜５０重量部の割合で含有される。
【００６２】
本発明の樹脂組成物には、メタクリル樹脂および芳香族ポリカーボネート樹脂以外に、本発明の効果を損なわない限りにおいて、紫外線吸収剤、酸化防止剤、相溶化剤、安定剤、着色剤、発泡剤、滑剤、離型剤、帯電防止剤、難燃剤、難燃助剤などの慣用の添加剤を配合してもよい。また、少量の他の熱可塑性樹脂等を添加してもよい。これらの添加剤は、メタクリル樹脂と芳香族ポリカーボネート樹脂とを含む樹脂混合物の溶融混練時に加えてもよく、溶融混練の前または後に加えてもよい。添加剤を添加する場合、樹脂組成物の総量１００重量部に対するメタクリル樹脂および芳香族ポリカーボネート樹脂の合計含有量は、７０〜９９．９９５重量部が好ましい。
【００６３】
紫外線吸収剤としては、例えば、トリアジン系紫外線吸収剤、ベンゾフェノン系紫外線吸収剤、ベンゾトリアゾール系紫外線吸収剤、ベンゾエート系紫外線吸収剤、シアノアクリレート系紫外線吸収剤などが挙げられる。これらは単独で用いてもよく、２種以上を併用してもよい。
【００６４】
トリアジン系紫外線吸収剤としては、例えば、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジンなどが挙げられる
【００６５】
ベンゾフェノン系ＵＶ吸収剤としては、例えば、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２′−ジヒドロキシ−４−メトキシ−ベンゾフェノン、２，２′−ジヒドロキシ−４，４′−ジメトキシ−ベンゾフェノン、２，２′，４，４′−テトラヒドロキシ−ベンゾフェノンなどが挙げられる。
【００６６】
ベンゾトリアゾール系紫外線吸収剤としては、例えば、２−（２′−ヒドロキシ−５−メチルフェニル）ベンゾトリアゾール、２−（２′−ヒドロキシ−３′，５′−ジ−ｔ−ブチルフェニル）ベンゾトリアゾール、２−（２′−ヒドロキシ−３′−ｔ−ブチル−５′−メチルフェニル）ベンゾトリアゾール、２−（２′−ヒドロキシ−５′−メチルフェニル）ベンゾトリアゾール、２−（２′−ヒドロキシ−３′，５′−ジ−ｔｅｒｔ−ブチルフェニル）ベンゾトリアゾール、２−（２′−ヒドロキシ−３′−ｔｅｒｔ−ブチル−５′−メチルフェニル）ベンゾトリアゾール、２−（２′−ヒドロキシ−３′，５′−ジ−ｔｅｒｔ−ブチルフェニル）−５−クロロベンゾトリアゾール、２−（２′−ヒドロキシ−３′−（３″，４″，５″，６″−テトラヒドロフタルイミドメチル）−５′−メチルフェニル）ベンゾトリアゾール、２，２−メチレンビス（４−（１，１，３，３−テトラメチルブチル）−６−（２Ｈ−ベンゾトリアゾール−２−イル）フェノール）、２−（２′−ヒドロキシ−３′−ｔｅｒｔ−ブチル−５′−メチルフェニル）−５−クロロベンゾトリアゾール、２（２′−ヒドロキシ−３′，５′−ジ−ｔｅｒｔ−ブチルフェニル）−５−クロロベンゾトリアゾール、（２（２′−ヒドロキシ−３′，５′−ジ−ｔｅｒｔ−アミルフェニル）−５−クロロベンゾトリアゾール、２（２′−ヒドロキシ−３′，５′−ジ−ｔｅｒｔ−ブチルフェニル）−５−クロロベンゾトリアゾール、（２（２′−ヒドロキシ−３′，５′−ジ−ｔｅｒｔ−アミルフェニル）−５−クロロベンゾトリアゾールなどが挙げられる。
【００６７】
ベンゾエート系紫外線吸収剤としては、例えば、２，４−ジ−ｔ−ブチルフェニル−３’，５’−ジ−ｔ−ブチル−４’−ヒドロキシベンゾエート、２，６−ジ−ｔ−ブチルフェニル−３’，５’−ジ−ｔ−ブチル−４’−ヒドロキシベンゾエート、ｎ−ヘキサデシル−３，５−ジ−ｔ−ブチル−４−ヒドロキシベンゾエートおよびｎ−オクタデシル−３，５−ジ−ｔ−ブチル−４−ヒドロキシベンゾエートなどが挙げられる。
【００６８】
シアノアクリレート系紫外線吸収剤としては、例えば、２′−エチルヘキシル−２−シアノ−３，３−ジフェニルアクリレート、エチル−２−シアノ−３−（３′，４′−メチレンジオキシフェニル）−アクリレート等が挙げられる。
【００６９】
紫外線吸収剤としては、例えば、トリアジン系紫外線吸収剤として、ケミプロ化成株式会社製の「Ｋｅｍｉｓｏｒｂ１０２」、株式会社ＡＤＥＫＡ製の「アデカスタブＬＡＦ７０」、ベンゾトリアゾール系紫外線吸収剤として、株式会社ＡＤＥＫＡ製の「アデカスタブＬＡ３１」などの市販品も挙げられる。
【００７０】
紫外線吸収剤は、重量平均分子量が、好ましくは５００〜１０００であり、より好ましくは５５０〜７００である。重量平均分子量があまり小さいと、成形中に揮発しやすく、分子量があまり大きいと、メタクリル樹脂や芳香族ポリカーボネート樹脂との相溶性が低下しやすくなる。
【００７１】
紫外線吸収剤は、吸収極大の波長におけるモル吸光係数が、好ましくは１０Ｌ／ｍｏｌ・ｃｍ以上であり、より好ましくは１５Ｌ／ｍｏｌ・ｃｍ以上である。紫外線吸収剤のモル吸光係数が、上記所定の範囲であることで、紫外線吸収能がより優れるものとなり、また、紫外線吸収剤の含有量を少なくすることができる。
【００７２】
酸化防止剤としては、例えば、ヒンダードフェノール系酸化防止剤、リン系酸化防止剤、イオウ系酸化防止剤などが挙げられる。これらは単独で用いてもよく、２種以上を併用してもよい。
【００７３】
ヒンダードフェノール系酸化防止剤としては、例えば、チバガイギー株式会社製の「Ｉｒｇａｎｏｘ１０１０」、「Ｉｒｇａｎｏｘ１０３５」、「Ｉｒｇａｎｏｘ１０７６」、「Ｉｒｇａｎｏｘ１２２２」、住友化学株式会社製の「Ａｎｔｉｇｅｎｅ  Ｐ」、「Ａｎｔｉｇｅｎｅ  ３Ｃ」、「Ａｎｔｉｇｅｎｅ  ＦＲ」、「スミライザーＳ」、「スミライザーＧＡ８０」、株式会社ＡＤＥＫＡ製の「アデカスタブＡＯ７０」、「アデカスタブＡＯ８０」、「アデカスタブＡＯ５０３」などの市販品が挙げられる。
【００７４】
リン系酸化防止剤としては、例えば、トリス（２，４−ジ−ｔ−ブチルフェニル）フォスファイト、２−［［２，４，８，１０−テトラキス（１，１−ジメチルエチル）ジベンゾ［ｄ，ｆ］［１，３，２］ジオキサフォスフェピン−６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミン、ジフェニルトリデシルフォスファイト、トリフェニルフォスファイト、２，２−メ
チレンビス（４，６−ジ−ｔｅｒｔ−ブチルフェニル）オクチルホスファイト、ビス（２，６−ジ−ｔｅｒｔ−ブチル−４−メチルフェニル）ペンタエリストールジホスファイトなどが挙げられる。これらの中でも、２，２−メチレンビス（４，６−ジ−ｔｅｒｔ−ブチルフェニル）オクチルホスファイトが好ましい。
【００７５】
イオウ系酸化防止剤としては、例えば、ジメチルジスルフィド、ジエチルジスルフィド、ジ−ｎ−プロピルジスルフィド、ジ−ｎ−ブチルジスルフィド、ジ−ｓｅｃ−ブチルジスルフィド、ジ−ｔｅｒｔ−ブチルジスルフィド、ジ−ｔｅｒｔ−アミルジスルフィド、ジシクロヘキシルジスルフィド、ジ−ｔｅｒｔ−オクチルジスルフィド、ジ−ｎ−ドデシルジスルフィド、ジ−ｔｅｒｔ−ドデシルジスルフィドなどが挙げられる。これらの中でも、ジ-ｔｅｒｔ−アルキルジスルフィドが好ましく、さらに好ましくはジ−ｔｅｒｔ−ドデシルジスルフィドである。
【００７６】
本発明の樹脂組成物は、例えば、メタクリル樹脂と芳香族ポリカーボネート樹脂を含む樹脂混合物を溶融混練して得られる。
これらの樹脂を均一に溶融混練するために、溶融混練は、通常１８０〜３２０℃、好ましくは２００〜３００℃の温度条件下、通常１０〜２００ｓｅｃ-1の剪断速度、好ましくは３０〜１５０ｓｅｃ-1の剪断速度で行われる。
【００７７】
溶融混練に用いる機器としては、通常の混合機、混練機などを用いることができる。具体的には、一軸混練押出機、二軸混練押出機、ラボプラストミルなどが挙げられる。これらの中でも、二軸混練押出機が好ましい。また、溶融混練は、必要に応じて、窒素ガス、アルゴンガス、ヘリウムガスなどの不活性ガスの雰囲気下で行うことができる。
【００７８】
このようにして、白濁の発生が抑制され、得られる成形体での黄色味の呈色が抑制され、透明性に優れる樹脂組成物が得られる。本発明の樹脂組成物を成形加工することで、白濁の発生および黄色味の呈色が抑制され、透明性に優れる成形体が得られる。
【００７９】
＜成形体＞
本発明の樹脂組成物は、所望の形状に加工され、成形体に加工される。成形体は、樹脂組成物を成形加工してなるものである。本発明の樹脂組成物を成形加工してなる成形体は、白濁の発生および黄色味の呈色が抑制され、透明性に優れる。また、成形体は、機械的性質が優れる。
【００８０】
成形加工は、例えば、メタクリル樹脂と芳香族ポリカーボネート樹脂とを溶融混練して得た樹脂組成物をそのまま使用してもよいし、樹脂組成物をペレット状などの所定の形状にした後、この所定形状の樹脂組成物を使用してもよい。成形加工方法としては、特に制限されず、例えば、射出成形法、プレス成形法および溶融押出成形法などが挙げられる。
【００８１】
成形体は、例えば、電子光学材料（レンズ、光ディスク基板、導光板などの材料）、カバー材料（ディスプレイ等のカバーなどの材料）、自動車用材料（ランプカバーなどの材料）、樹脂グレージング材料や樹脂フィルム材料などとして有用である。
【実施例】
【００８２】
以下、実施例および比較例を挙げて本発明を具体的に説明するが、本発明はこれらの実施例に限定されるものではない。
なお、得られた樹脂組成物および成形体の各種物性は、下記の方法によって測定および評価した。
【００８３】
＜曇点＞
樹脂組成物を、９０℃で１２時間乾燥した後、プレス成形機（（株）神藤金属工業所製「シンドー式ＡＳＦ型油圧プレス」）を用いて、２２０℃のプレス温度でプレス成形を行い厚みが３ｍｍの成形片を得た。次いで、得られた成形片を、２５０℃から３００℃まで１０℃ごとにプレス温度を設定し、それぞれの温度でプレス成形を行い、厚みが２ｍｍで４０ｍｍ角の各試験片を得た。得られた各試験片について外観を目視で評価し、白濁がなく透明な試験片が得られたプレス温度のうち、最も高いプレス温度を、当該樹脂組成物の曇点とした。この温度が高いほど、より高い温度での加工でも透明な成形体が得られ、成形加工性が高いことを示す。
【００８４】
＜黄色度＞
黄色度（Ｙｅｌｌｏｗｎｅｓｓ Ｉｎｄｅｘ、ＹＩ値）について、２２０℃のプレス温度でプレス成形を行い得られた厚さが３ｍｍの試験片につき、同時測光方式分光式色差計（日本電色工業（株）製「ＳＱ−２０００」）を用いて透過モードにより、測定を行った。黄色度の計算方法はＪＩＳ  Ｋ  ７３７３に基づくものであり、この値が大きいほど、黄色味を強く呈色していることを示す。
【００８５】
＜全光線透過率＞
２６０℃のプレス温度でプレス成形を行い得られた厚さが２ｍｍの成形片につき、ヘーズ・透過率・反射率計（（株）村上色彩技術研究所製「ＨＲ−１００」）を用い、全光線透過率（Ｔｔ）の測定を行った。
【００８６】
＜外観＞
得られた成形体について、目視にて外観を評価した。成形体が白濁がなく透明であるものを○と判定し、成形体が一部に白濁があり半透明であるものを△と判定し、成形体が全体に白濁があり不透明であるものを×と判定した。
【００８７】
（合成例１〜２：メタクリル樹脂の合成）
メタクリル酸メチル（ＭＭＡ）、メタクリル酸シクロヘキシル（ＣＨＭＡ）、メタクリル酸２−ナフチル（ＮａｐＭＡ）およびアクリル酸メチル（ＭＡ）を表１に示す組成で混合して単量体成分を得た。この単量体成分に、重合開始剤としてラウリルパーオキサイドを単量体成分の総和に対して０．２重量部と、連鎖移動剤として１−ドデシルメルカプタンを単量体成分の総和に対して０．３重量部とを添加し、これらを溶解させた。一方、イオン交換水１００重量部に対し懸濁安定剤としてポリアクリル酸ナトリウムを０．０５重量部、無水第一リン酸ナトリウムを０．２４重量部ならびに第二リン酸ナトリウム７水和物を０．２８重量部溶解させ懸濁重合水相としたうえで、上記単量体成分１００重量部に対し水相１５０重量部を添加し、懸濁重合を行った。得られたスラリー状の反応液を脱水機により脱水、洗浄したのち、乾燥し、ビーズ状のメタクリル樹脂を得た。
【００８８】
（合成例３：メタクリル樹脂の合成）
ＣＨＭＡに代えてメタクリル酸フェニル（ＰｈＭＡ）を用い、それぞれの単量体の組成を表１に示す組成に変更した以外は、合成例１〜２と同様にしてビーズ状のメタクリル樹脂を得た。
【００８９】
（合成例４：メタクリル樹脂の合成）
ＮａｐＭＡを用いず、それぞれの単量体の組成を表１に示す組成に変更した以外は、合成例１〜２と同様にしてビーズ状のメタクリル樹脂を得た。
【００９０】
（合成例５〜６：メタクリル樹脂の合成）
ＣＨＭＡを用いず、それぞれの単量体の組成を表１に示す組成に変更した以外は、合成例１〜２と同様にしてビーズ状のメタクリル樹脂を得た。
【００９１】
【表１】
2015183158.tif 000006
【００９２】
（実施例１〜３、比較例１〜３：樹脂組成物の作製）
上記の合成例１〜６により作製したメタクリル樹脂６０重量部と、芳香族ポリカーボネート（ＰＣ）としてＣａｌｉｂｒｅ３０１−４０（住化スタイロンポリカーボネート株式会社製、ポリスチレン換算重量平均分子量＝３１０００、ＭＶＲ＝４０ｃｍ３／１０ｍｉｎ．）４０重量部とを混合し、単軸混練押出機（東洋精機（株）製「ラボプラストミル」）を用いて、回転数６０ｒｐｍ、２４０℃のシリンダー温度にて溶融混練した。溶融物をストランド状に押出し、冷却したのちにストランドカッターで切断し、ペレット状の樹脂組成物を作製した。得られた各樹脂組成物について、曇点を測定した結果を表２に示す。
【００９３】
（実施例１〜３、比較例１〜３：成形体の作製）
得られた各樹脂組成物（実施例１〜１０、比較例１〜２）を、９０℃で１２時間乾燥した後、プレス成形機（（株）神藤金属工業所製「シンドー式ＡＳＦ型油圧プレス」）を用いて、２２０℃のプレス温度でプレス成形を行い厚さが３ｍｍの成形体を得た。次いで、得られた厚さ３ｍｍの成形体を、２５０℃から３００℃まで１０℃ごとにプレス温度を設定し、それぞれの温度でプレス成形を行い、厚さが２ｍｍで４０ｍｍ角の各成形体を得た。得られた厚さが２ｍｍの各成形体について、外観を評価した結果を表２に示す。また、２６０℃のプレス温度でプレス成形を行い得られた厚さ２ｍｍの成形体について、全光線透過率（Ｔｔ）を測定した結果を表２に示す。また、２２０℃のプレス温度でプレス成形を行い得られた厚さが３ｍｍの成形体について、の黄色度（ＹＩ値）を測定した結果を表２に示す。
【００９４】
【表２】
2015183158.tif 000007